(57)【特許請求の範囲】
【請求項１】
径５０〜５００ｎｍのバイオマスナノ繊維１００質量部と、３〜１２質量％のポリビニルアルコール水溶液、無水マレイン酸変性ポリプロピレン、又は低分子量ポリカプロラクトンからなる分散剤５０〜２００質量部と、高分子樹脂４００〜３５００質量部からなることを特徴とするバイオマスナノ繊維を含む高分子樹脂複合体。
【請求項２】
請求項１記載のバイオマスナノ繊維を含む高分子樹脂複合体において、前記バイオマスナノ繊維となるバイオマスは、竹、エリアンサス、アブラヤシ、及び麦わらから選ばれる１又は２以上からなることを特徴とするバイオマスナノ繊維を含む高分子樹脂複合体。
【請求項３】
バイオマスを、１８０〜２３０℃の過熱水蒸気で加熱処理してバイオマス繊維を得る工程と、
多軸押出機を用い、前記バイオマス繊維に３〜１２質量％のポリビニルアルコール水溶液、無水マレイン酸変性ポリプロピレン、又は低分子量ポリカプロラクトンからなる分散剤を配合し、処理温度が１０〜１２０℃、軸回転速度が５０〜１５０ｒｐｍで混練しながら押出して径５０〜５００ｎｍのバイオマスナノ繊維を得る工程と、
を有することを特徴とするバイオマスナノ繊維の製造方法。
【請求項４】
請求項３記載のバイオマスナノ繊維の製造方法により得られる前記バイオマスナノ繊維に高分子樹脂を配合して多軸押出成形機で押出成形し、バイオマスナノ繊維を含む高分子樹脂複合体を得る工程を有することを特徴とする請求項１又は２記載のバイオマスナノ繊維を含む高分子樹脂複合体の製造方法。
【請求項５】
請求項４記載のバイオマスナノ繊維を含む高分子樹脂複合体の製造方法において、前記高分子樹脂が、熱可塑性樹脂又は熱硬化性樹脂であることを特徴とするバイオマスナノ繊維を含む高分子樹脂複合体の製造方法。
【請求項６】
請求項４又は５記載のバイオマスナノ繊維を含む高分子樹脂複合体の製造方法において、前記高分子樹脂複合体を形成する前記多軸押出成形機での処理温度が、８０〜２２０℃、処理圧力が５０ＭＰａ以下、軸回転速度が１５〜５０ｒｐｍであることを特徴とするバイオマスナノ繊維を含む高分子樹脂複合体の製造方法。
【請求項７】
上流側に解繊部が下流側に溶融混練部がそれぞれ形成された一つの多軸押出成形機を用い、前記解繊部で請求項３記載のバイオマスナノ繊維を得る工程、及び前記溶融混練部でバイオマスナノ繊維を含む高分子樹脂複合体の製造を行う工程を、連続的に行うことを特徴とする請求項１又は２記載のバイオマスナノ繊維を含む高分子樹脂複合体の製造方法。
【請求項８】
複数の連結された多軸押出成形機のうちの上流側に位置する多軸押出成形機で、請求項３記載のバイオマスナノ繊維を得る工程を、及び前記複数の連結された多軸押出成形機のうちの下流側に位置する多軸押出成形機で、バイオマスナノ繊維を含む高分子樹脂複合体を得る工程を、連続的に行うことを特徴とする請求項１又は２記載のバイオマスナノ繊維を含む高分子樹脂複合体の製造方法。
【請求項９】
請求項７又は８記載のバイオマスナノ繊維を含む高分子樹脂複合体の製造方法において、前記多軸押出成形機は二軸押出成形機であることを特徴とする請求項１又は２記載のバイオマスナノ繊維を含む高分子樹脂複合体の製造方法。
【発明の詳細な説明】
【技術分野】
【０００１】
本発明は、バイオマス資源を利用したバイオマスナノ繊維を含む高分子樹脂複合体及びバイオマスナノ繊維の製造方法並びに同高分子樹脂複合体の製造方法に関する。
【背景技術】
【０００２】
近年、化石資源から再生可能な資源への転換が注目されており、特にバイオマス資源への注目度は高く、広く利用されてきている。現在、日本は一次資源のほとんどを輸入に頼っているが、身近なところにも一次資源はあり、その代表的なものとして竹や麦わら等が挙げられる。日本は世界でも有数の森林面積比率を有しているが、価格の安い海外のバイオマスに取って代わられたことに伴う国内生産の激減により、森林や竹林の多くは手入れが行われず、竹に関しては「放置竹林」や「竹公害」が拡大の一歩を辿る。
【０００３】
しかし、竹を工業資源という観点からみると、竹は西日本を中心に広く分布しており、その賦存量は膨大であり、しかも成長が速いという特徴を持っている。また、材料の観点からも非常に優れており、プラスチックとの複合材料の研究が盛んに行われ、コンポジット特性の向上も多数報告されている。つまり、工業資源としての利用は竹林の問題に対する有効な解決策となると同時に化石燃料の代替資源としても非常に有効である。
【０００４】
ＣＯ2固定化の目的でバイオマスファイバーを基に高物性材料の研究開発が行われている。その中でセルロース系ナノコンポジットの開発が急速に進んできている。その基本要素として、高強度、高弾性、低熱膨張のナノ構造繊維に注目が集まっている。このナノ構造繊維では、いかにして、１）ナノ構造繊維を簡便に得ることができるか、２）その機能を失わずかつ機能を大きく発揮しうるものにするか、３）特に有機高分子との複合化など工業的に加工し易いものにするか、４）それら複合化などの加工中にナノ構造繊維としての形態を失わずかつ分散性の高いことを実証するか、などを着眼として開発することが求められている。
【０００５】
その中でも、竹、木材パルプ、ケナフなど植物系繊維材料からのセルロース単体とリグノセルロースについてのナノ繊維の製造及び有機高分子との複合材料化については、各種の技術が公表されている。
また、パルプなどの植物繊維を解繊して、ミクロフィブリル化を図ることができる。そして、得られるミクロフィブリルを有する繊維と有機高分子を複合化する技術が検討されている。
【０００６】
従来の複合化技術では、グラインダー、ミキサーなどを用いて繊維をナノサイズまで解繊すること、ナノサイズの繊維表面を化学薬品により処理したものとＰＰ、ＰＥなどの汎用樹脂を混合して相溶性向上を図ること、及び成形時に繊維の再凝集を防ぐために表面改質を行うこと、の３段階の工程を必要とする。
【０００７】
例えば、次亜塩素酸系の酸化剤を用いることで、ナノ繊維の反発を制御して、分散性の高い繊維を得る技術や（特許文献１）、ミクロフィブリル表面に導入された負の電荷を有するカルボキシル基の存在により、ミクロフィブリル間の反発力を誘引し、分散体中で安定して分散する技術（特許文献２）等が開示されている。
【０００８】
しかし、これらの技術は、いずれも上記した３段階の工程を簡略化するものではない。また、得られるミクロフィブリルを有するナノ繊維を高分子樹脂中に高分散して成形することは難しい。
【０００９】
これに対して、本発明者らは、アブラヤシ由来の原料を過熱水蒸気で処理してバイオマス粉末を得、さらに、バイオマス粉末に熱可塑性樹脂等のプレポリマーを配合して溶融成形してバイオマス複合成形体を得る技術を開示している（特許文献３）。このとき、５０質量％以上が長径１〜５００μｍの範囲にあるバイオマス粉末が得られる。
【先行技術文献】
【特許文献】
【００１０】
【特許文献１】特開２００８−１７２８号公報
【特許文献２】特開２００９−２９３１６７号公報
【特許文献３】ＷＯ２０１３／０７６９６０号パンフレット
【発明の概要】
【発明が解決しようとする課題】
【００１１】
しかしながら、特許文献３記載の技術においては、ナノオーダーの寸法のバイオマス粉末を得るまでには至っていない。
本発明はかかる事情に鑑みてなされたもので、バイオマス原料からナノオーダーのバイオマスナノ繊維を製造する方法、これを用いた高分子樹脂複合体及びその製造方法を提供することを目的とする。
【課題を解決するための手段】
【００１２】
前記目的に沿う第１の発明に係るバイオマスナノ繊維を含む高分子樹脂複合体は、径５０〜５００ｎｍのバイオマスナノ繊維１００質量部と、３〜１２質量％のポリビニルアルコール水溶液、無水マレイン酸変性ポリプロピレン、又は低分子量ポリカプロラクトンからなる分散剤５０〜２００質量部と、高分子樹脂４００〜３５００質量部からなる。
【００１３】
【００１４】
【００１５】
第１の発明に係るバイオマスナノ繊維を含む高分子樹脂複合体において、前記バイオマスナノ繊維となるバイオマスは、竹、エリアンサス、アブラヤシ、及び麦わらから選ばれる１又は２以上からなるのが好ましい。
【００１６】
第２の発明に係るバイオマスナノ繊維の製造方法は、バイオマスを、１８０〜２３０℃の過熱水蒸気で加熱処理してバイオマス繊維を得る工程と、多軸押出機を用い、前記バイオマス繊維に３〜１２質量％のポリビニルアルコール水溶液、無水マレイン酸変性ポリプロピレン、又は低分子量ポリカプロラクトンからなる分散剤を配合し、処理温度が１０〜１２０℃、軸回転速度が５０〜１５０ｒｐｍで混練しながら押出して径５０〜５００ｎｍのバイオマスナノ繊維を得る工程と、を有する。
【００１７】
第２の発明に係るバイオマスナノ繊維の製造方法において、前記加熱処理は、１８０〜２３０℃の過熱水蒸気で１〜５時間行われるのが好ましい。
【００１８】
第２の発明に係るバイオマスナノ繊維の製造方法において、前記バイオマス１００質量部に対して、５０〜２００質量部の前記分散剤を配合するのが好ましい。
【００１９】
【００２０】
第３の発明に係るバイオマスナノ繊維を含む高分子樹脂複合体の製造方法は、第１の発明に係るバイオマスナノ繊維を含む高分子樹脂複合体の製造方法であって、第２の発明に係るバイオマスナノ繊維の製造方法により得られる前記バイオマスナノ繊維に高分子樹脂を配合して多軸押出成形機で押出成形し、バイオマスナノ繊維を含む高分子樹脂複合体を得る工程を有する。
【００２１】
第３の発明に係るバイオマスナノ繊維を含む高分子樹脂複合体の製造方法において、前記高分子樹脂が、熱可塑性樹脂又は熱硬化性樹脂であるのが好ましい。
【００２２】
【００２３】
第３の発明に係るバイオマスナノ繊維を含む高分子樹脂複合体の製造方法において、前記高分子樹脂複合体を形成する前記多軸押出成形機での処理温度が、８０〜２２０℃、処理圧力が５０ＭＰａ以下、軸回転速度が１５〜５０ｒｐｍであるのが好ましい。
【００２４】
第４の発明に係るバイオマスナノ繊維を含む高分子樹脂複合体の製造方法は、第１の発明に係るバイオマスナノ繊維を含む高分子樹脂複合体の製造方法であって、上流側に解繊部が下流側に溶融混練部がそれぞれ形成された一つの多軸押出成形機を用い、前記解繊部で第２の発明に係るバイオマスナノ繊維を得る工程、及び前記溶融混練部でバイオマスナノ繊維を含む高分子樹脂複合体の製造を行う工程を、連続的に行う。
【００２５】
第５の発明に係るバイオマスナノ繊維を含む高分子樹脂複合体の製造方法は、第１の発明に係るバイオマスナノ繊維を含む高分子樹脂複合体の製造方法であって、複数の連結された多軸押出成形機のうちの上流側に位置する多軸押出成形機で、第２の発明に係るバイオマスナノ繊維を得る工程を、及び前記複数の連結された多軸押出成形機のうちの下流側に位置する多軸押出成形機で、バイオマスナノ繊維を含む高分子樹脂複合体を得る工程を、連続的に行う。
【００２６】
第４、第５の発明に係るバイオマスナノ繊維を含む高分子樹脂複合体の製造方法において、前記多軸押出成形機は二軸押出成形機であるのが好ましい。
【発明の効果】
【００２７】
第１の発明に係るバイオマスナノ繊維を含む高分子樹脂複合体は、バイオマスナノ繊維と高分子樹脂とを混合して形成されているので、圧縮成形や射出成形によって強度を有する複雑な成形品を得ることができる。
ここで、ポリビニルアルコール水溶液、無水マレイン酸変性ポリプロピレン、又は低分子量ポリカプロラクトンは相溶性を高める物質として作用する。即ち、バイオマス繊維がいかに強度が高くても、高分子樹脂（例えば、ＰＰ）とバイオマス繊維は性質が全く異なるので、その界面には接着性はなく、接着性がないとバイオマス繊維による繊維強化は発揮しない。そこで、適切に界面に相溶性（接着性）を高める相溶化剤は不可欠である。従って、第１の発明においては、通常の高分子樹脂の物性にバイオマス繊維の繊維強化を発現させるために、以上の相溶化剤（即ち、分散剤）が添加されている。
【００２８】
また、粉体はその断面径が可視光の波長（３７０〜７８０ｎｍ）より小さくなると目に見えなくなる。つまり高分子樹脂複合体（樹脂成形品）に透明性が出てくる。また、繊維状のバイオマス繊維の断面径が小さくなると屈曲性を持ち、かつアスペクト比（長さ／断面積の比）が大きくなって、互いに絡まり合いが生じ、これによって高分子樹脂複合体の機械的強度が向上する。
【００２９】
第２の発明に係るバイオマスナノ繊維の製造方法は、例えば、竹、エリアンサス、アブラヤシ及び麦わらから選ばれる１又は２以上のバイオマスを過熱水蒸気で加熱処理してバイオマス繊維を得る工程と、多軸押出機を用い、バイオマス繊維にポリビニルアルコール水溶液、無水マレイン酸変性ポリプロピレン、又は低分子量ポリカプロラクトンを配合して混練しながら押出してバイオマスナノ繊維を得る工程と、を有するため、ナノサイズのバイオマスナノ繊維を好適に得ることができる。
【００３０】
第３の発明に係るバイオマスナノ繊維を含む高分子樹脂複合体の製造方法は、上記のバイオマスナノ繊維の製造方法により得られるバイオマスナノ繊維に高分子樹脂を配合して多軸押出成形機で押出成形し、バイオマスナノ繊維を含む高分子樹脂複合体を得る工程を有するため、高分子樹脂中にバイオマスナノ繊維が高分散されて、高い力学的特性を備えるバイオマスナノ繊維を含む高分子樹脂複合体を好適に得ることができる。
【００３１】
また、第４、第５の発明に係るバイオマスナノ繊維を含む高分子樹脂複合体の製造方法は、一つの又は複数が連結された多軸押出成形機を用い、一つの多軸押出成形機の上流側で又は複数の連結された多軸押出成形機のうちの上流側に位置する多軸押出成形機で、バイオマスナノ繊維を得る工程を、及び一つの多軸押出成形機の下流側で又は複数の連結された多軸押出成形機のうちの下流側に位置する多軸押出成形機で、バイオマスナノ繊維を含む高分子樹脂複合体を得る工程を、連続的に行うため、バイオマスナノ繊維を含む高分子樹脂複合体を効率的なプロセスで得ることができる。また、得られるバイオマスナノ繊維を装置から一旦取り出した後に別の装置で高分子樹脂に配合する場合は配合するバイオマスナノ繊維が凝集する不具合が生じるおそれがあるが、本発明によれば、そのおそれがない。
【図面の簡単な説明】
【００３２】
【図１】実験例及び比較例で使用した二軸押出成形機の概略構成を示す説明図である。
【図２】実験例５で得られたバイオマスナノ繊維を含む高分子樹脂複合体サンプルを液体窒素で固化し、断面をＳＥＭにより鏡査したＳＥＭ写真である。
【図３】実験例６で得られたバイオマスナノ繊維の凍結乾燥物をＦＥ−ＳＥＭにより鏡査したＦＥ−ＳＥＭ写真である。
【発明を実施するための形態】
【００３３】
続いて、本発明を具体化した実施例について、図を参照しながら説明する。まず、本発明の一実施例に係るバイオマスナノ繊維の製造方法について説明する。
本実施例に係るバイオマスナノ繊維の製造方法は、竹、エリアンサス、アブラヤシ及び麦わらから選ばれる１又は２以上のバイオマスを過熱水蒸気で加熱処理してバイオマス繊維を得る工程と、多軸押出機を用い、バイオマス繊維にポリビニルアルコール水溶液、無水マレイン酸変性ポリプロピレン、又は低分子量ポリカプロラクトンを配合して混練しながら押出してバイオマスナノ繊維を得る工程と、を有する。
【００３４】
竹やエリアンサスは生産性（生長）の効率が良く、バイオマス天然資源として好ましい。また、エリアンサスは永続的に生産が可能でＣＯ2量の固定化が非常に高いため、バイオマス天然資源として植栽することにより、森林伐採により地球上の炭素固定能力が衰え、地球温暖化に進むことを抑制できる能力が高い。アブラヤシと麦わらは、バイオマス資源として活用することで、産業未利用廃棄物の発生量の抑制に寄与する。
【００３５】
過熱水蒸気で加熱処理するための装置としては、適宜の反応器を用いることができる。
過熱水蒸気の温度は１８０〜２３０℃であることが好ましい。加熱処理時間は、装置条件や処理するバイオマスの条件にもよるが、１〜５時間程度が好ましい。得られるバイオマス繊維は、多軸押出機での処理が容易に行える適宜の寸法に破砕、粉砕あるいは篩い分けなどを行う。
【００３６】
多軸押出機は、三軸以上のものを用いてもよいが、二軸のもので十分であり、かつ好ましい。二軸押出機を含む多軸押出機は、温度調節可能なシリンダーと、シリンダー内に回転可能に配備された複数本の軸（以下、これをスクリューという。）と、複数本のスクリューを回転させる図示しないモーター及び減速機からなる回転駆動機構とを備える。シリンダーの上流側にはバイオマス（繊維）及び分散剤（ポリビニルアルコール水溶液、無水マレイン酸変性ポリプロピレン、又は低分子量ポリカプロラクトン）の供給口が配備されている。
【００３７】
多軸押出機のスクリュー長さ／スクリュー直径比（Ｌ／Ｄ）は２０〜６０程度とすることができる。多軸押出機での処理温度が１０〜１２０℃、処理圧力が５０ＭＰａ以下、軸回転速度が５０〜１５０ｒｐｍであると好ましい。また、処理時間は３０〜６０分程度であることが好ましい。
多軸押出機のニーディングディスク部分あるいはスクリュー部分により、バイオマスが剪断され、バイオマスナノ繊維が得られる。多軸押出機は、分画された各ゾーンで加熱や混練を行うだけでなく、減圧による揮発成分の除去も可能である。
【００３８】
竹、エリアンサス、アブラヤシ及び麦わらは、ヘミセルロースにより強靭な構造を保持するバイオマスであるため、通常、繊維化は容易ではない。本実施例では、これらのバイオマスを多軸押出機で処理し易い適当な寸法、例えば幅１〜３ｍｍ、長さ１〜５ｃｍ程度に粉砕したうえで、多軸押出機に投入する。このとき、バイオマスとともにポリビニルアルコール水溶液、無水マレイン酸変性ポリプロピレン、又は低分子量ポリカプロラクトンを配合する。
【００３９】
ポリビニルアルコール水溶液、無水マレイン酸変性ポリプロピレン、又は低分子量ポリカプロラクトンは、バイオマス繊維を細かく分散しかつ界面の相溶性を改善させる分散剤として作用する。なお、これらのもの以外でも、粘度範囲が１０００〜２５００ｃｐで、水分量、加熱、分子量制御で調製可能な物質であることと、押出機内で繊維とよく絡み合う物質を分散剤として用いることができる。ポリビニルアルコール水溶液を用いる場合、水溶液の濃度は３〜１２質量％が解繊に与える影響の粘性が良く、９質量％濃度のポリビニルアルコール水溶液が特に好ましい。
バイオマス１００質量部に対して、好ましくはポリビニルアルコール水溶液、無水マレイン酸変性ポリプロピレン、又は低分子量ポリカプロラクトンを５０〜２００質量部配合する。これにより、数十〜数百ｎｍオーダーの寸法のバイオマスナノ繊維を得る。
【００４０】
次に、本発明の第１の実施例に係るバイオマスナノ繊維を含む高分子樹脂複合体の製造方法について説明する。
本実施例に係るバイオマスナノ繊維を含む高分子樹脂複合体の製造方法は、上記のバイオマスナノ繊維の製造方法により得られるバイオマスナノ繊維に高分子樹脂を配合して多軸押出成形機で押出成形し、バイオマスナノ繊維を含む高分子樹脂複合体を得る工程を有する。多軸押出成形機は、基本的に多軸押出機と同様の構成であるが、目的とする形状に成形するための金型（別置きでも可）をさらに備える。多軸押出成形機（一例として二軸押出成形機）はその処理温度が、８０〜２２０℃、処理圧力が５０ＭＰａ以下、軸回転速度が１５〜５０ｒｐｍであるのが好ましい。
【００４１】
高分子樹脂の種類は特に限定するものではないが、熱可塑性樹脂又は熱硬化性樹脂であるのが好ましい。バイオマスナノ繊維１００質量部に対して高分子樹脂を４００〜３５００質量部配合するのが好ましい。これにより、高分子樹脂中にバイオマスナノ繊維が高均一に分散され、高い力学的特性を備えるバイオマスナノ繊維を含む高分子樹脂複合体が得られる。
【００４２】
また、本発明の第２の実施例に係るバイオマスナノ繊維を含む高分子樹脂複合体の製造方法は、一つの又は複数が連結された多軸押出成形機（具体的には二軸押出成形機）を用い、一つの多軸押出成形機の上流側で又は複数の連結された多軸押出成形機のうちの上流側に位置する多軸押出成形機で、バイオマスナノ繊維を得る工程を、及び一つの多軸押出成形機の下流側で又は複数の連結された多軸押出成形機のうちの下流側に位置する多軸押出成形機で、バイオマスナノ繊維を含む高分子樹脂複合体を得る工程を、連続的に行う。
一つの多軸押出成形機を使用する場合、上流側に解繊部を、下流側に溶融混練部を形成し、解繊部でバイオマスナノ繊維の製造を行い、連続して溶融混練部でバイオマスナノ繊維を含む高分子樹脂複合体の製造を行う。
【００４３】
これにより、バイオマスナノ繊維を含む高分子樹脂複合体を効率的なプロセスで得ることができる。また、得られるバイオマスナノ繊維を装置から一旦取り出した後に別の装置で高分子樹脂に配合する場合は、配合するバイオマスナノ繊維が凝集する不具合が生じるおそれがあるが、本実施例によれば、そのおそれがない。
【００４４】
第１、第２の実施例に係るバイオマスナノ繊維を含む高分子樹脂複合体の製造方法により得られるバイオマスナノ繊維を含む高分子樹脂複合体は、家電製品、携帯電話等の筐体、自動車の内装、建築資材、梱包資材、３Ｄプリンターの樹脂補強材など幅広い分野への応用が期待される。
なお、多軸押出整形機で得られた例えばペレット形状の高分子樹脂複合体を原料として、圧縮成形や射出成形によって所望の複雑な形状の成形品を得ることは、好ましい実施態様である。
【００４５】
［実験例］
以下、本発明の作用、効果を明確にした実験例及び比較例を説明するが、本発明はこれらの実験例に限定されるものではない。
まず、得られるバイオマスナノ繊維を含む高分子樹脂複合体の評価方法について説明する。
【００４６】
＜引張試験＞
バイオマスナノ繊維を含む高分子樹脂複合体を短冊状（長さ：４０ｍｍ、幅：５ｍｍ、厚さ：０．３ｍｍ）に切り出し、引張試験片とした。引張試験は、ＪＵＳＫ−６７３２に従い、井元製作所製のＩＭＣ−１８Ｅ０型引張圧縮試験機を用いて、得られた応力−歪曲線より、引張強度、引張弾性率、及び伸び率の算出をした。
【００４７】
＜形態観察＞
観察用サンプルは、バイオマスナノ繊維を含む高分子樹脂複合体の試験片を液体窒素で凍結し、破断面を走査型電子顕微鏡（ＳＭＥ、日立製、Ｓ−３０００Ｎ）で観察をし、ナノ構造繊維状態を電界放出形電子顕微鏡（ＦＥ−ＳＥＭ、日立製、Ｓ−５２００）により観察した。
【００４８】
（比較例、実施例に用いた装置の説明）
図１に示す二軸押出成形機１０(井元製作所製：二軸混練押出機１６０Ｂ型、同方向回転、スクリュー直径２０ｍｍ、Ｌ／Ｄ＝２５、ベント口数２）を用いた。二軸押出成形機１０は、上流側の解繊部と下流側の溶融混練部で構成される。解繊部には水蒸気処理されたバイオマスと分散剤としてのポリビニルアルコール水溶液等の投入口（供給口）１１を有し、溶融混練部には高分子樹脂（高分子材料）の投入口（ベント口）１２と揮発成分を脱気するベント口１３を有する。なお、図１において、１４は温度調節可能なシリンダー、１５はシリンダー１４内に回転可能に配備された複数本のスクリュー（軸）を示す。ベント口１３の更に下流側には、シリンダー１４に連接して金型を有する。
以下の実験例、比較例においても特に断らない限り、この二軸押出成形機１０を用いた。
【００４９】
（比較例１）
ポリプロピレン（ＰＰ、日本ポリプロピレン株式会社、ＦＹ６  ＭＦＲ２．５）を二軸押出成形機の投入口に投入し、スクリュー回転数１５ｒｐｍ、シリンダー温度を２００℃で５分かけて押出成形して、成形体サンプルを得た。
【００５０】
（実験例１）
竹を処理し易い寸法に裁断して、反応器（直本工業株式会社製  過熱水蒸気処理装置ＮＨＬ−１型）に投入し、２１０℃の過熱水蒸気で３ｈ処理した。これにより予備解繊されたバイオマスを更に破砕機（株式会社フジテックス製  木材粉砕機）を用いて粉砕し、粉砕竹粉（幅１〜３ｍｍ、長さ１〜５ｃｍ）を得た。以下の他の実験例における粉砕竹粉もこの方法で得たものである。
【００５１】
ポリビニルアルコール（ＰＶＡ  東京化成株式会社、けん化度８０ｍｏＬ％:重合度２０００)の９質量％濃度の水溶液（粘度：１８００ｃｐ）を撹拌機(アズワン、撹拌棒径状：錨型)を用いて、８０℃で１時間、５００ｒｐｍで撹拌して調製した。なお、デジタル粘度計(ブルックフィールド社、ＤＶ−Ｉ  ｐｒｉｍｅ)を用いて、温度：２２℃、回転速度：１０ｒｐｍで９０秒後の値を水溶液の粘度とした。
【００５２】
粉砕竹粉１０ｇに対し、ポリビニルアルコール水溶液を１０ｇの割合でプリブレンドし、二軸押出成形機の供給口から投入し、解繊部において、常温、スクリュー回転速度９５ｒｐｍで１ｈかけて解繊した。さらに、溶融混練部において、スクリュー回転速度１５ｒｐｍ、シリンダー温度を２００℃とし、上流部のベント口からポリプロピレン(ＰＰ  日本ポリプロピレン株式会社、ＦＹ６  ＭＦＲ＝２．５)を１８０ｇ投入し、下流部のベント口から水分を５０ＫＰａで脱気し、５分かけて押出成形し、バイオマスナノ繊維を含む高分子樹脂複合体サンプルを得た。
【００５３】
（実験例２）
二軸押出成形機を２基（第１押出機、第２押出機）連結して用いた。
第１押出機は解繊専用として、実験例１と同様の処理条件で処理してバイオマスナノ繊維を得た。得られたバイオマスナノ繊維はＰＶＡ水溶液中で分散状態を保持し、第２押出機にてポリプロピレンを投入し、スクリュー回転速度１５ｒｐｍ、シリンダー温度を２００℃とし、下流部のベント口から水分を５０ＫＰａで脱気し、５分かけて押出成形し、バイオマスナノ繊維を含む高分子樹脂複合体サンプルを得た。
【００５４】
（実験例３）
実験例１の９質量％濃度のポリビニルアルコール水溶液に代えて無水マレイン酸変性ポリプロピレン(ＭＡ−ＰＰ、三洋化成工業、ユーメックス１０１０)を使用した点とシリンダー温度常温で解繊したほかは実験例１と同じ条件で処理してバイオマスナノ繊維を含む高分子樹脂複合体サンプルを得た。
【００５５】
（実験例４）
シリンダー温度１００℃、スクリュー回転速度１００ｒｐｍで解繊し、スクリュー回転速度２５ｒｐｍでバイオマスナノ繊維を含む高分子樹脂複合体サンプルを得たほかは実験例３と同じ条件で処理してバイオマスナノ繊維を含む高分子樹脂複合体サンプルを得た。
【００５６】
（比較例２）
高分子量ポリカプロラクトン（Ｈ−ＰＣＬ、ＡＬＤＲＩＣＨ、分子量：９００００、ペレット状)を１００ｇ、押出成形機の投入口に投入し、スクリュー回転数１５ｒｐｍ、シリンダー温度を２００℃で５分かけて押出成形して、成形体サンプルを得た。なお、この比較例２は実施例５の比較対象データである。
【００５７】
（実験例５）
粉砕竹粉１０ｇに対してポリビニルアルコール水溶液に代えて低分子量ポリカプロラクトン（Ｌ−ＰＣＬ、ダイセル化学工業株式会社、ＰＬＡＣＣＥＬ  Ｌ２２０ＡＬ、分子量：２０００、液状)１０ｇをプルブレンドして、二軸押出成形機の投入口に投入し、解繊部において、シリンダー温度６０℃、スクリュー回転速度９５ｒｐｍで１ｈで解繊した。ついで、溶融混練部において、高分子量ポリカプロラクトン（Ｈ−ＰＣＬ、ＡＬＤＲＩＣＨ、分子量：９００００、ペレット状)を１００ｇを投入し、シリンダー温度１００℃、スクリュー回転速度１５ｒｐｍで５分かけて押出成形し、バイオマスナノ繊維を含む高分子樹脂複合体サンプルを得た。
バイオマスナノ繊維を含む高分子樹脂複合体サンプルのＳＥＭ写真を図２に示す。白い糸状に見える３００〜５００ｎｍ程度のバイオマスナノ繊維が高分子樹脂中に分散していることが分かる。
【００５８】
（比較例３）
ポリビニルアルコールを用いなかった他は実験例１と同じ処理を行った。粉砕竹粉は十分に解繊せず、このため、その後の成形処理も行えなかった。
【００５９】
（実験例６）
実験例１と同じ条件で二軸押出成形機で解繊してバイオマスナノ繊維を得た。水溶性樹脂であるＰＶＡの過剰分を取り除くために、水分を加えて希釈し、上澄みのバイオマスナノ繊維を凍結乾燥機（東京理科機械ＦＤＵ−１２００）を用いて凍結乾燥した。ついで、これを破砕した凍結乾燥粉１０ｇに対してポリプロピレン９０ｇの割合で配合して二軸押出成形機に投入して成形したほかは実験例１と同じ条件で処理してバイオマスナノ繊維を含む高分子樹脂複合体サンプルを得た。
バイオマスナノ繊維の凍結乾燥物のＦＥ−ＳＥＭ写真を図３に示す。バイオマスナノ繊維が絡み合ってネットワークが形成されていることが分かる。
上記の実験例及び比較例の複合体又は成形体の各成分配合割合（重量比）を表１に示す。そして、サンプル又は成形体サン複合体プルの力学物性を表２に示す。
【００６０】
【表１】
0006482543.tif 000002
【００６１】
【表２】
0006482543.tif 000003
【００６２】
表２より、実験例１〜４、６では引張強度に優れる複合体が得られていることが分かる。特に、実験例４では、解繊時に熱を加えることによって、固体表面間の接触熱抵抗が低下し、ＭＡ−ＰＰがさらに効率よく繊維表面に密着し、ＰＰとの相溶化が高まった結果、引張強度が大幅に向上した。
一方、実験例５では、弾性率が３倍以上の向上を得ることができた。
【００６３】
本発明は以上の実施例及び実験例に限定されるものではなく、発明の要旨を変更しない範囲で、改良、変更することもできる。
【産業上の利用可能性】
【００６４】
本発明に係るバイオマスナノ繊維を含む高分子樹脂複合体及びバイオマスナノ繊維の製造方法並びに同高分子樹脂複合体の製造方法によって、より精密で強度を有する高分子樹脂複合体を形成でき、しかも、この高分子樹脂複合体を安価に製造できる。
【符号の説明】
【００６５】
１０：二軸押出成形機、１１：投入口、１２：投入口、１３：ベント口、１４：シリンダー、１５：スクリュー
【図１】
0006482543.tif 000004
【図２】
0006482543.tif 000005
【図３】
0006482543.tif 000006